(57)【特許請求の範囲】
【請求項１】
（ａ）エチレンから得られる重合体ブロック、および（ｂ）エチレンと、炭素原子数４〜１２のα−オレフィンから得られるランダム共重合体ブロックを有し、且つ任意の隣接重合体ブロックが相互に異なるオレフィンブロック共重合体であって、Ｍｎ（数平均分子量）が５００以上であり、Ｍｗ／Ｍｎ（分子量分布）が１．５以下であるオレフィンブロック共重合体（ただし以下の態様を除く：「エチレンおよび、炭素数３〜２０のα−オレフィンから選ばれる少なくても１種のオレフィンの共重合体であって、13Ｃ-ＮＭＲスペ
クトル測定においてββメチレンに帰属されるピークが観測され、示差走査型熱量計（ＤＳＣ）で測定したガラス転移温度（Ｔｇ）が−５０℃以下であり、融点（Ｔｍ）に起因する吸熱ピークが１０５℃以上に存在し、かつ、融解ピーク面積から求められる融解熱量が２０J／ｇ以上であり、密度が０．８７０ｇ／ｃｍ3以上であり、１９０℃、２．１６ｋｇ荷重におけるメルトフローレートが０．３〜５０ｇ／１０分の範囲にある、ポリマーセグメント（Ｐ１）、（Ｐ２）および（Ｑ１）から構成され、（Ｐ１）−（Ｑ１）−（Ｐ２）のシークエンスで結合した直鎖状トリブロック構造を含むオレフィン系ブロック共重合体。ここで、セグメント（Ｐ１）および（Ｐ２）は、以下に示すエチレン系共重合体セグメント（Ｐ）を示し、互いに同一でも異なっていてもよく、（Ｑ１）は、以下に示すエチレン・α−オレフィン共重合体セグメント（Ｑ）を示す。
（Ｐ）エチレンおよび、炭素数３〜２０のα−オレフィンから選ばれる少なくても１種のオレフィンとの共重合体であって、エチレン含量が、９５〜１００ｍｏｌ％で、高温ガスクロマトグラフィーで測定した重量平均分子量（Ｍｗ）が２,０００〜１００,０００のエチレン共重合体セグメント。
（Ｑ）エチレンおよび、炭素数３〜２０のα−オレフィンから選ばれる少なくても１種のオレフィンとの共重合体であって、エチレン含量が、５０〜８０ｍｏｌ％で、高温ガスクロマトグラフィーで測定した重量平均分子量（Ｍｗ）が１０,０００〜３００,０００のエチレン・α−オレフィン共重合体セグメント。」）であって、
（Ａ）下記一般式（Ｉ）で表される遷移金属化合物と、
（Ｂ）（B-1）有機金属化合物、
（B-2）有機アルミニウムオキシ化合物、および
（B-3）遷移金属化合物（Ａ）と反応してイオン対を形成する化合物から選ばれる少なく
とも１種の化合物、とからなるオレフィン重合用触媒により重合され、
該ランダム共重合体ブロック（ｂ）の、炭素原子数４〜１２のα−オレフィンの含有量
が、７モル％以上であることを特徴とするオレフィンブロック共重合体。
【化１】
0004781623.tif 000009
（式中、Ｍはチタン原子を示し、ｍは、１〜２の整数を示し、Ｒ1は、炭素数１〜３０の
フッ素含有炭化水素基を示し、Ｒ2〜Ｒ5は、互いに同一でも異なっていてもよく、炭化水素基、水素原子または炭化水素置換シリル基を示し、これらのうちの２個以上が互いに連結して環を形成していてもよく、Ｒ6は、水素、メチル、エチル、ｎ−プロピル、ｉ−プ
ロピル、ｎ−ブチル、ｉ−ブチル、ｓ−ブチル、単環性の脂環族炭化水素基および芳香族炭化水素基から選ばれる基を示し、また、ｍが２の場合にはＲ2〜Ｒ6で示される基のうち２個の基が連結されていてもよく、ｎは、Ｍの価数を満たす数であり、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示し、ｎが２以上の場合は、Ｘで示される複数の基は互いに同一でも異なっていてもよく、またＸで示される複数の基は互いに結合して環を形成してもよい。）
【請求項２】
（ａ）エチレンから得られる重合体ブロック、および（ｂ）エチレンと、炭素原子数４〜１２のα−オレフィンから得られるランダム共重合体ブロックからなるオレフィンジブロック共重合体であって、Ｍｎ（数平均分子量）が５００以上であり、Ｍｗ／Ｍｎ（分子量分布）が１．５以下であり、
（Ａ）下記一般式（Ｉ）で表される遷移金属化合物と、
（Ｂ）（B-1）有機金属化合物、
（B-2）有機アルミニウムオキシ化合物、および
（B-3）遷移金属化合物（Ａ）と反応してイオン対を形成する化合物から選ばれる少なく
とも１種の化合物、とからなるオレフィン重合用触媒により重合され、
該ランダム共重合体ブロック（ｂ）の、炭素原子数４〜１２のα−オレフィンの含有量が、７モル％以上であることを特徴とするオレフィンブロック共重合体。
【化２】
0004781623.tif 000010
（式中、Ｍはチタン原子を示し、ｍは、１〜２の整数を示し、Ｒ1は、炭素数１〜３０の
フッ素含有炭化水素基を示し、Ｒ2〜Ｒ5は、互いに同一でも異なっていてもよく、炭化水素基、水素原子または炭化水素置換シリル基を示し、これらのうちの２個以上が互いに連結して環を形成していてもよく、Ｒ6は、水素、メチル、エチル、ｎ−プロピル、ｉ−プ
ロピル、ｎ−ブチル、ｉ−ブチル、ｓ−ブチル、単環性の脂環族炭化水素基および芳香族炭化水素基から選ばれる基を示し、また、ｍが２の場合にはＲ2〜Ｒ6で示される基のうち２個の基が連結されていてもよく、ｎは、Ｍの価数を満たす数であり、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示し、ｎが２以上の場合は、Ｘで示される複数の基は互いに同一でも異なっていてもよく、またＸで示される複数の基は互いに結合して環を形成してもよい。）
【請求項３】
ランダム共重合体ブロックが、（ｂ）エチレンと、炭素原子数６〜１０のα−オレフィンから得られるランダム共重合体ブロックである請求項１または２に記載のオレフィンブロック共重合体。
【請求項４】
Ｍｗ／Ｍｎ（分子量分布）が１．３以下であることを特徴とする請求項１〜３のいずれかに記載のオレフィンブロック共重合体。
【発明の詳細な説明】
【技術分野】
【０００１】
本発明は、オレフィンブロック共重合体およびその重合方法に関する。
【背景技術】
【０００２】
異なるセグメントが結合したブロック共重合体は、種々の有用な物性を示すことから、学術的見地のみならず、工業的見地からも非常に重要である。
【０００３】
そしてこのような特定の構造を有する重合体の製造方法として重合中に停止反応および連鎖移動反応が実質的に起きないリビング重合が有効な方法であることは一般に良く知られている。
【０００４】
しかし上記のような特定の構造を有する重合体を製造する際に、オレフィン重合触媒として一般的なＺｉｅｇｌａｒ触媒やメタロセン触媒を用いて通常の条件で重合を行うと、成長するポリマー鎖の連鎖移動反応が頻発するため、リビング重合でオレフィン重合体を製造することは非常に困難であった。例えば既知の触媒系を用いてブロック共重合体などを合成しようとすると、ホモおよびランダムコポリマーの混合物が生成することが、分子量分布、組成分布などの解析により明らかにされている（Ｂｏｏｒ，「Ｚｉｅｇｌａｒ−Ｎａｔｔａ Ｃａｔａｌｙｓｔ ａｎｄ Ｐｏｌｙｍｅｒｉｚａｔｉｏｎ」、Ａｃａｄｅｍｉｃ Ｐｒｅｓｓ社、１９７９年）。
【０００５】
このような状況のもと、オレフィン類のブロック共重合を検討した例がいくつか報告されている。
【０００６】
例えば特定のメタロセン触媒を用いる方法が提案されている（国際公開ＷＯ９１／１２２８５号、ＷＯ９４／２１７００号など参照）。これらの方法でもやはり低活性で低温重合（−１０℃〜０℃）が必須であり、重合温度を１０℃に上げるだけで、ブロック化効率は１０％未満まで低下することが記載されている。そのため工業的に通常用いられる重合温度（５０℃〜７５℃）でのブロック共重合体の製造は不可能である。さらに低温重合の場合でも、リビング重合性の指標である、ブロック共重合体の分子量分布（Ｍｗ／Ｍｎ）は１．３５以上と狭いといえず、十分に制御されたリビング重合とはなっていない。そのため生成物はほとんどの場合、多量のブロック化されていないポリマーが副生し、後処理工程で不要ポリマーを取り除く分別が必須となるなど工業的には多くの制約がある。
【０００７】
このためもし工業的に製造可能な高い温度で、しかも高い重合活性でオレフィン類をリビング重合することのできる方法が出現すればその工業的価値は極めて大きい。
【０００８】
このような状況のもと本出願人は、新しいオレフィン重合用触媒として、サリチルアルジミン配位子を有する遷移金属化合物を見出した。このサリチルアルジミン配位子を有する遷移金属化合物のうち、特定の構造を有するものを用いると、工業的に製造可能な高い温度で、従来知られているリビング重合と比較して非常に高い活性でリビング重合が進行し、ブロック共重合体の製造が可能であることを見出して本発明を完成するに至った。また、そのようなブロック共重合体の製造を効率よく行う方法を発明して、本発明を完成するに至った。
【特許文献１】国際公開特許第９１／１２２８５号公報
【特許文献２】国際公開特許第９４／２１７００号公報
【非特許文献１】Boor,"Ziegler-Natta Catalyst and Polymerization " ,Academic                    Press社、1979年
【発明の開示】
【発明が解決しようとする課題】
【０００９】
すなわち本発明は、種々の有用な物性を示す、異なるセグメントが結合したブロック共重合体を提供することを目的としている。また、本発明はこれらのブロック共重合体の製造方法を提供することを目的としている。また、そのような重合体の製造を効率よく行う方法を提供することを目的としている。
【課題を解決するための手段】
【００１０】
本発明に係るオレフィンブロック共重合体は、（ａ）エチレンから得られる重合体ブロック、および（ｂ）エチレンと、炭素原子数４〜１２のα−オレフィンから得られるランダム共重合体ブロックを有し、且つ任意の隣接重合体ブロックが相互に異なるオレフィンブロック共重合体であって、Ｍｎ（数平均分子量）が５００以上であり、Ｍｗ／Ｍｎ（分子量分布）が１．５以下、好ましくは１．３以下であり、（Ａ）下記一般式（Ｉ）で表さ
れる遷移金属化合物と、（Ｂ）（B-1）有機金属化合物、（B-2）有機アルミニウムオキシ化合物、および（B-3）遷移金属化合物（Ａ）と反応してイオン対を形成する化合物から
選ばれる少なくとも１種の化合物、とからなるオレフィン重合用触媒により重合され、該ランダム共重合体ブロック（ｂ）の、炭素原子数４〜１２のα−オレフィンの含有量が、７モル％以上であることを特徴とする。
【化１】
0004781623.tif 000002
（式中、Ｍはチタン原子を示し、ｍは、１〜２の整数を示し、Ｒ1は、炭素数１〜３０の
フッ素含有炭化水素基を示し、Ｒ2〜Ｒ5は、互いに同一でも異なっていてもよく、炭化水素基、水素原子または炭化水素置換シリル基を示し、これらのうちの２個以上が互いに連結して環を形成していてもよく、Ｒ6は、水素、メチル、エチル、ｎ−プロピル、ｉ−プ
ロピル、ｎ−ブチル、ｉ−ブチル、ｓ−ブチル、単環性の脂環族炭化水素基および芳香族炭化水素基から選ばれる基を示し、また、ｍが２の場合にはＲ2〜Ｒ6で示される基のうち２個の基が連結されていてもよく、ｎは、Ｍの価数を満たす数であり、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示し、ｎが２以上の場合は、Ｘで示される複数の基は互いに同一でも異なっていてもよく、またＸで示される複数の基は互いに結合して環を形成してもよい。）
ただし以下の態様を除く：「エチレンおよび、炭素数３〜２０のα−オレフィンから選ばれる少なくても１種のオレフィンの共重合体であって、13Ｃ-ＮＭＲスペクトル測定に
おいてββメチレンに帰属されるピークが観測され、示差走査型熱量計（ＤＳＣ）で測定したガラス転移温度（Ｔｇ）が−５０℃以下であり、融点（Ｔｍ）に起因する吸熱ピークが１０５℃以上に存在し、かつ、融解ピーク面積から求められる融解熱量が２０J／ｇ以
上であり、密度が０．８７０ｇ／ｃｍ3以上であり、１９０℃、２．１６ｋｇ荷重におけ
るメルトフローレートが０．３〜５０ｇ／１０分の範囲にある、ポリマーセグメント（Ｐ１）、（Ｐ２）および（Ｑ１）から構成され、（Ｐ１）−（Ｑ１）−（Ｐ２）のシークエンスで結合した直鎖状トリブロック構造を含むオレフィン系ブロック共重合体。ここで、セグメント（Ｐ１）および（Ｐ２）は、以下に示すエチレン系共重合体セグメント（Ｐ）を示し、互いに同一でも異なっていてもよく、（Ｑ１）は、以下に示すエチレン・α−オレフィン共重合体セグメント（Ｑ）を示す。
（Ｐ）エチレンおよび、炭素数３〜２０のα−オレフィンから選ばれる少なくても１種のオレフィンとの共重合体であって、エチレン含量が、９５〜１００ｍｏｌ％で、高温ガス
クロマトグラフィーで測定した重量平均分子量（Ｍｗ）が２,０００〜１００,０００のエチレン共重合体セグメント。
（Ｑ）エチレンおよび、炭素数３〜２０のα−オレフィンから選ばれる少なくても１種のオレフィンとの共重合体であって、エチレン含量が、５０〜８０ｍｏｌ％で、高温ガスクロマトグラフィーで測定した重量平均分子量（Ｍｗ）が１０,０００〜３００,０００のエチレン・α−オレフィン共重合体セグメント。」。
また、本発明に係るオレフィンブロック共重合体は、（ａ）エチレンから得られる重合体ブロック、および（ｂ）エチレンと、炭素原子数４〜１２のα−オレフィンから得られるランダム共重合体ブロックからなるオレフィンジブロック共重合体であって、Ｍｎ（数平均分子量）が５００以上であり、Ｍｗ／Ｍｎ（分子量分布）が１．５以下、好ましくは１．３以下であり、（Ａ）上記一般式（Ｉ）で表される遷移金属化合物と、（Ｂ）（B-1
）有機金属化合物、（B-2）有機アルミニウムオキシ化合物、および（B-3）遷移金属化合物（Ａ）と反応してイオン対を形成する化合物から選ばれる少なくとも１種の化合物、とからなるオレフィン重合用触媒により重合され、該ランダム共重合体ブロック（ｂ）の、炭素原子数４〜１２のα−オレフィンの含有量が、７モル％以上であることを特徴とする。
【００１１】
また、本発明のオレフィンブロック共重合体は、（ａ）エチレンから得られる重合体ブロック、および（ｂ）エチレンと、炭素原子数６〜１０のα−オレフィンから得られるランダム共重合体ブロックであることを特徴としている。
【発明の効果】
【００１５】
本発明に係るオレフィンブロック共重合体の製造方法では、α−オレフィンを多く含有するセグメントを有する分子量分布の狭いオレフィンブロック共重合体を効率よく得ることが可能となる。
【発明を実施するための最良の形態】
【００１６】
以下、本発明におけるオレフィン重合用触媒およびこの触媒を用いたオレフィンの重合方法について具体的に説明する。
【００１７】
本発明に係るオレフィンブロック共重合体は、（ａ）エチレンから得られる重合体ブロック、および（ｂ）エチレンと、炭素原子数４〜１２のα−オレフィンから得られるランダム共重合体ブロックを有し、且つ任意の隣接重合体ブロックが相互に異なるオレフィンブロック共重合体である。
【００１８】
また、本発明に係るオレフィンブロック共重合体は、Ｍｎ（数平均分子量）が５００以上、であり、Ｍｗ／Ｍｎ（分子量分布）が１．５以下、好ましくは１．３以下である。
【００１９】
また、本発明に係るオレフィンブロック共重合体は、重合体ブロックが、（ａ）エチレンから得られる重合体ブロック、および（ｂ）エチレンと、炭素原子数４〜１２のα−オレフィンから得られるランダム共重合体ブロックである。
【００２０】
また、本発明に係るオレフィンブロック共重合体は、ジブロック共重合体であることが好ましい。
【００２１】
また、前記重合体ブロック（ｂ）としては、エチレンと、炭素原子数６〜１０のα−オレフィンから選ばれる１種のα−オレフィンから得られることが好ましい。
【００２２】
このようなオレフィンブロック共重合体は、耐衝撃性、成型性、引っ張り強度、延性、耐ブロッキング性、弾力性、剛性、造膜性に優れているため、フィルム、シート、ブロー成型品などの各種成型材、相溶化剤や改質剤などの各種添加剤、塗料や接着剤などの用途に好適に用いられる。
【００２３】
また、本発明に係るオレフィンブロック共重合体は、
（Ａ）下記一般式（Ｉ）で表される遷移金属化合物と、
（Ｂ）（B-1）有機金属化合物、
（B-2）有機アルミニウムオキシ化合物、および
（B-3）遷移金属化合物（Ａ）と反応してイオン対を形成する化合物から選ばれる少なくとも１種の化合物、とからなることを特徴とするオレフィン重合用触媒により重合されることを特徴としている。
【００２４】
【化２】
0004781623.tif 000003
【００２５】
（式中、Ｍはチタン原子を示し、ｍは、１〜２の整数を示し、Ｒ1は、炭素数１〜３０の
フッ素含有炭化水素基を示し、Ｒ2〜Ｒ5は、互いに同一でも異なっていてもよく、炭化水素基、水素原子または炭化水素置換シリル基を示し、これらのうちの２個以上が互いに連結して環を形成していてもよく、Ｒ6は、水素、メチル、エチル、ｎ−プロピル、ｉ−プ
ロピル、ｎ−ブチル、ｉ−ブチル、ｓ−ブチル、単環性の脂環族炭化水素基および芳香族炭化水素基から選ばれる基を示し、また、ｍが２の場合にはＲ2〜Ｒ6で示される基のうち２個の基が連結されていてもよく、ｎは、Ｍの価数を満たす数であり、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示し、ｎが２以上の場合は、Ｘで示される複数の基は互いに同一でも異なっていてもよく、またＸで示される複数の基は互いに結合して環を形成してもよい。）
［（Ａ）遷移金属化合物］
本発明で用いられる（Ａ）遷移金属化合物は、下記一般式（Ｉ）で表される化合物である。
【００２６】
【化３】
0004781623.tif 000004
【００２７】
（なお、Ｎ……Ｍは、一般的には配位していることを示すが、本発明においては配位していてもしていなくてもよい。）
一般式（Ｉ）中、Ｍはチタン原子である。
【００２８】
ｍは、１〜２の整数を示し、好ましくは２である。Ｒ1は、炭素数１〜３０のフッ素含
有炭化水素基を示し、Ｒ2〜Ｒ5は、互いに同一でも異なっていてもよく、炭化水素基、水素原子または炭化水素置換シリル基を示し、Ｒ6は、水素、メチル、エチル、ｎ−プロピ
ル、ｉ−プロピル、ｎ−ブチル、ｉ−ブチル、ｓ−ブチル、単環性の脂環族炭化水素基および芳香族炭化水素基から選ばれる基を示し、これらのうちの２個以上が互いに連結して環を形成していてもよい。
【００２９】
Ｒ１の炭素数１〜３０のフッ素含有炭化水素基として、具体的にはトリフルオロメチル、パーフルオロエチル、パーフルオロプロピル、パーフルオロブチル、パーフルオロペンチル、パーフルオロヘキシル、モノフルオロフェニル、ジフルオロフェニル、トリフルオロフェニル、テトラフルオロフェニル、ペンタフルオロフェニル、（トリフルオロメチル）フェニル、トリフルオロメチルフェニル、ビス（トリフルオロメチル）フェニル、トリス（トリフルオロメチル）フェニル、テトラキス（トリフルオロメチル）フェニル、ペンタキス（トリフルオロメチル）フェニル、（トリフルオロメチル）テトラフルオロフェニル、パーフルオロエチルフェニル、ビス（パーフルオロエチル）フェニル、パーフルオロプロピルフェニル、パーフルオロブチルフェニル、パーフルオロペンチルフェニル、パーフルオロヘキシルフェニル、ビス（パーフルオロヘキシル）フェニル、パーフルオロナフチル、パーフルオロフェナントレニル、パーフルオロアントラセニル、などが挙げられる。
【００３０】
好ましくは、Ｒ１はフッ素置換基またはフッ素含有炭化水素置換基を有する炭素数６〜３０の芳香族炭化水素基であり、具体的にはモノフルオロフェニル、ジフルオロフェニル、トリフルオロフェニル、テトラフルオロフェニル、ペンタフルオロフェニル、（トリフルオロメチル）フェニル、トリフルオロメチルフェニル、ビス（トリフルオロメチル）フェニル、トリス（トリフルオロメチル）フェニル、テトラキス（トリフルオロメチル）フェニル、ペンタキス（トリフルオロメチル）フェニル、（トリフルオロメチル）テトラフルオロフェニル、パーフルオロエチルフェニル、ビス（パーフルオロエチル）フェニル、パーフルオロプロピルフェニル、パーフルオロブチルフェニル、パーフルオロペンチルフェニル、パーフルオロヘキシルフェニル、ビス（パーフルオロヘキシル）フェニル、パーフルオロナフチル、パーフルオロフェナントレニル、パーフルオロアントラセニル、などが挙げられる。
【００３１】
より好ましくは、Ｒ１はフッ素置換基またはフッ素含有炭化水素置換基からなる群より選ばれる置換基を２つ以上有する炭素数６〜３０の芳香族炭化水素基であり、具体的にはジフルオロフェニル、トリフルオロフェニル、テトラフルオロフェニル、ペンタフルオロフェニル、（トリフルオロメチル）フェニル、ビス（トリフルオロメチル）フェニル、トリス（トリフルオロメチル）フェニル、テトラキス（トリフルオロメチル）フェニル、ペンタキス（トリフルオロメチル）フェニル、（トリフルオロメチル）テトラフルオロフェニル、ビス（パーフルオロエチル）フェニル、ビス（パーフルオロヘキシル）フェニル、などが挙げられる。
【００３２】
特に好ましくは、Ｒ１は、ジフルオロフェニル基またはトリフルオロフェニル基またはテトラフルオロフェニル基またはペンタフルオロフェニル基または（トリフルオロメチル）テトラフルオロフェニル、である。この場合、２，６−ジフルオロフェニル基、２，４，６−トリフルオロフェニル基、ペンタフルオロフェニル基、４−（トリフルオロメチル）−２，３，５，６−テトラフルオロフェニルなどを具体的に例示できる。
【００３３】
Ｒ２〜Ｒ５の炭化水素基としては、例えば炭素数１〜３０のものが挙げられる。具体的には、メチル、エチル、ｎ−プロピル、ｉ−プロピル、ｎ−ブチル、ｉ−ブチル、ｓ−ブチル、ｔ−ブチル、ネオペンチル、ｎ−ヘキシルなどの炭素原子数が１〜３０、好ましくは１〜２０の直鎖状または分岐状のアルキル基；ビニル、アリル、ｉ−プロペニルなどの炭素原子数が２〜３０、好ましくは２〜２０の直鎖状または分岐状のアルケニル基；エチニル、プロパルギルなど炭素原子数が２〜３０、好ましくは２〜２０の直鎖状または分岐状のアルキニル基；シクロプロピル、シクロブチル、シクロペンチル、シクロヘキシル、ノルボルニル、アダマンチルなどの炭素原子数が３〜３０、好ましくは３〜２０の環状飽和炭化水素基；シクロペンタジエニル、インデニル、フルオレニルなどの炭素数５〜３０の環状不飽和炭化水素基；フェニル、ベンジル、ナフチル、ビフェニル、ターフェニル、フェナントリル、アントラセニルなどの炭素原子数が６〜３０、好ましくは６〜２０のアリール基；トリル、ｉ−プロピルフェニル、ｔ−ブチルフェニル、ジメチルフェニル、ジ−ｔ−ブチルフェニルなどのアルキル置換アリール基などが挙げられる。
【００３４】
また、上記炭化水素基は、他の炭化水素基で置換されていてもよく、例えば、ベンジル、クミルなどのアリール基置換アルキル基などが挙げられる。
【００３５】
Ｒ２〜Ｒ５の炭化水素置換シリル基としては、例えば炭素数の合計が１〜３０の基を挙げられる。具体的には、メチルシリル、ジメチルシリル、トリメチルシリル、エチルシリル、ジエチルシリル、トリエチルシリル、ジフェニルメチルシリル、トリフェニルシリル、ジメチルフェニルシリル、ジメチル−ｔ−ブチルシリル、ジメチル（ペンタフルオロフェニル）シリルなどが挙げられる。これらの中では、メチルシリル、ジメチルシリル、トリメチルシリル、エチルシリル、ジエチルシリル、トリエチルシリル、ジメチルフェニルシリル、トリフェニルシリルなどが好ましい。特にトリメチルシリル、トリエチルシリル、トリフェニルシリル、ジメチルフェニルシリルが好ましい。
【００３６】
Ｒ6としては、具体的には、メチル、エチル、ｎ−プロピル、ｉ−プロピル、ｎ−ブチ
ル、ｉ−ブチル、ｓ−ブチルなどの炭素原子数が１〜４、好ましくは１〜３の直鎖状または分岐状のアルキル基が挙げられる。
【００３７】
Ｒ６の単環性の脂環族炭化水素基としては、例えば炭素数３〜３０のものが挙げられる。具体的には、シクロプロピル、シクロブチル、シクロペンチル、シクロヘキシル、シクロオクチルなどの炭素原子数が３〜３０、好ましくは３〜８の単環性の脂環族炭化水素基などが挙げられる。
【００３８】
Ｒ６の芳香族炭化水素基としては、例えば炭素数６〜３０のものが挙げられる。具体的には、フェニル、ナフチル、ビフェニリル、トリフェニリル、フルオレニル、アントラニル、フェナントリルなどの炭素原子数が６〜３０の芳香族炭化水素基などが挙げられる。
【００３９】
ｎは、Ｍの価数を満たす数であり、具体的には２〜４の整数であり、好ましくは２である。
【００４０】
Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示す。なお、ｎが２以上の場合には、Ｘで示される複数の基は互いに同一であっても、異なっていてもよく、またＸで示される複数の基は互いに結合して環を形成してもよい。
【００４１】
ハロゲン原子としては、フッ素、塩素、臭素、ヨウ素が挙げられる。
【００４２】
炭化水素基としては、前記Ｒ２〜Ｒ５で例示したものと同様のものが挙げられる。具体的には、メチル、エチル、プロピル、ブチル、ヘキシル、オクチル、ノニル、ドデシル、アイコシルなどのアルキル基；シクロペンチル、シクロヘキシル、ノルボルニル、アダマンチルなどの炭素原子数が３〜３０のシクロアルキル基；ビニル、プロペニル、シクロヘキセニルなどのアルケニル基；ベンジル、フェニルエチル、フェニルプロピルなどのアリールアルキル基；フェニル、トリル、ジメチルフェニル、トリメチルフェニル、エチルフェニル、プロピルフェニル、ビフェニル、ナフチル、メチルナフチル、アントリル、フェナントリルなどのアリール基などが挙げられるが、これらに限定されるものではない。また、これらの炭化水素基には、ハロゲン化炭化水素、具体的には炭素原子数１〜２０の炭化水素基の少なくとも一つの水素がハロゲンに置換した基も含まれる。
【００４３】
ヘテロ環式化合物残基としては、ピロール、ピリジン、ピリミジン、キノリン、トリアジンなどの含窒素化合物、フラン、ピランなどの含酸素化合物、チオフェンなどの含硫黄化合物などの残基、およびこれらのヘテロ環式化合物残基に炭素原子数が１〜３０、好ましくは１〜２０のアルキル基、アルコキシ基などの置換基がさらに置換した基などが挙げられる。
【００４４】
酸素含有基としては、具体的には、ヒドロキシ基；メトキシ、エトキシ、プロポキシ、ブトキシなどのアルコキシ基；フェノキシ、メチルフェノキシ、ジメチルフェノキシ、ナフトキシなどのアリーロキシ基；フェニルメトキシ、フェニルエトキシなどのアリールアルコキシ基；アセトキシ基；カルボニル基などが挙げられるが、これらに限定されるものではない。
【００４５】
イオウ含有基としては、具体的には、メチルスルフォネート、トリフルオロメタンスルフォネート、フェニルスルフォネート、ベンジルスルフォネート、ｐ−トルエンスルフォネート、トリメチルベンゼンスルフォネート、トリｉ−ブチルベンゼンスルフォネート、ｐ−クロルベンゼンスルフォネート、ペンタフルオロベンゼンスルフォネートなどのスルフォネート基；メチルスルフィネート、フェニルスルフィネート、ベンジルスルフィネート、ｐ−トルエンスルフィネート、トリメチルベンゼンスルフィネート、ペンタフルオロベンゼンスルフィネートなどのスルフィネート基；アルキルチオ基；アリールチオ基などが挙げられるが、これらに限定されるものではない。
【００４６】
窒素含有基として具体的には、具体的には、アミノ基；メチルアミノ、ジメチルアミノ、ジエチルアミノ、ジプロピルアミノ、ジブチルアミノ、ジシクロヘキシルアミノなどのアルキルアミノ基；フェニルアミノ、ジフェニルアミノ、ジトリルアミノ、ジナフチルアミノ、メチルフェニルアミノなどのアリールアミノ基またはアルキルアリールアミノ基などが挙げられるが、これらに限定されるものではない。
【００４７】
ホウ素含有基として具体的には、ＢＲ４（Ｒは水素、アルキル基、置換基を有してもよいアリール基、ハロゲン原子等を示す）が挙げられる。
【００４８】
リン含有基として具体的には、トリメチルホスフィン、トリブチルホスフィン、トリシクロヘキシルホスフィンなどのトリアルキルホスフィン基；トリフェニルホスフィン、トリトリルホスフィンなどのトリアリールホスフィン基；メチルホスファイト、エチルホスファイト、フェニルホスファイトなどのホスファイト基（ホスフィド基）；ホスホン酸基；ホスフィン酸基などが挙げられるが、これらに限定されるものではない。
【００４９】
ケイ素含有基として具体的には、フェニルシリル、ジフェニルシリル、トリメチルシリル、トリエチルシリル、トリプロピルシリル、トリシクロヘキシルシリル、トリフェニルシリル、メチルジフェニルシリル、トリトリルシリル、トリナフチルシリルなどの炭化水素置換シリル基；トリメチルシリルエーテルなどの炭化水素置換シリルエーテル基；トリメチルシリルメチルなどのケイ素置換アルキル基；トリメチルシリルフェニルなどのケイ素置換アリール基などが挙げられる。
【００５０】
ゲルマニウム含有基として具体的には、前記ケイ素含有基のケイ素をゲルマニウムに置換した基が挙げられる。
【００５１】
スズ含有基として具体的には、前記ケイ素含有基のケイ素をスズに置換した基が挙げられる。
【００５２】
ハロゲン含有基として具体的には、ＰＦ６、ＢＦ４などのフッ素含有基、ＣｌＯ４、ＳｂＣｌ６などの塩素含有基、ＩＯ４などのヨウ素含有基が挙げられるが、これらに限定されるものではない。
【００５３】
アルミニウム含有基として具体的には、ＡｌＲ４（Ｒは水素、アルキル基、置換基を有してもよいアリール基、ハロゲン原子等を示す）が挙げられるが、これらに限定されるものではない。
【００５４】
本発明で用いられる遷移金属化合物（Ａ）の好ましい構造としては、前記一般式（Ｉ）Ｍがチタン原子であり、ｍが２であり、Ｒ１が少なくとも２つ以上のフッ素置換基を有する炭素数６〜３０の芳香族炭化水素基であることが好ましい。また、Ｒ１がジフルオロフェニル基またはトリフルオロフェニル基またはテトラフルオロフェニル基またはペンタフルオロフェニル基であり、Ｒ６が１〜３の直鎖状または分岐状のアルキル基または３〜８の単環性の炭化水素基または炭素原子数が６〜３０の芳香族炭化水素基であることが特に好ましい。
【００５５】
以下に、上記一般式（Ｉ）で表される遷移金属化合物の具体的な例を示すが、これらに限定されるものではない。
【００５６】
【化４】
0004781623.tif 000005
【００５７】
なお、上記例示中、Ｍｅはメチル基を、Ｅｔはエチル基を、Ｐｒはプロピル基を、Ｂｕはブチル基を、Ｐｈはフェニル基を示す。
【００５８】
このような遷移金属化合物（Ａ）の製造方法は、特に限定されることなく、例えば以下のようにして製造することができる。
【００５９】
まず、遷移金属化合物（Ａ）を構成する配位子は、サリチルアルデヒド類化合物を、式Ｒ１−ＮＨ２の第１級アミン類化合物（Ｒ１は前記と同義である。）、例えば、アニリン類化合物またはアルキルアミン類化合物と反応させることにより得られる。具体的には、両方の出発化合物を溶媒に溶解する。溶媒としては、このような反応に一般的なものを使用できるが、なかでもメタノール、エタノール等のアルコール溶媒、またはトルエン等の炭化水素溶媒が好ましい。次いで、得られた溶液を室温から還流条件で、約１〜４８時間撹拌すると、対応する配位子が良好な収率で得られる。配位子化合物を合成する際、触媒として、蟻酸、酢酸、トルエンスルホン酸等の酸触媒を用いてもよい。また、脱水剤として、モレキュラシーブス、硫酸マグネシウムまたは硫酸ナトリウムを用いたり、ディーンシュタークトラップにより脱水を行うと、反応進行に効果的である。
【００６０】
次に、こうして得られた配位子を遷移金属Ｍ含有化合物と反応させることで、対応する遷移金属化合物を合成することができる。具体的には、合成した配位子を溶媒に溶解し、必要に応じて塩基と接触させてフェノキサイド塩を調製した後、金属ハロゲン化物、金属アルキル化物等の金属化合物と低温下で混合し、−７８℃から室温、もしくは還流条件下で、約１〜４８時間撹拌する。溶媒としては、このような反応に普通のものを使用できるが、なかでもエーテル、テトラヒドロフラン（ＴＨＦ）等の極性溶媒、トルエン等の炭化水素溶媒などが好ましく使用される。また、フェノキサイド塩を調製する際に使用する塩基としては、ｎ−ブチルリチウム等のリチウム塩、水素化ナトリウム等のナトリウム塩等の金属塩や、トリエチルアミン、ピリジン等の有機塩基が好ましいが、この限りではない。
【００６１】
また、化合物の性質によっては、フェノキサイド塩調製を経由せず、配位子と金属化合物とを直接反応させることで、対応する遷移金属化合物を合成することもできる。
【００６２】
さらに、合成した遷移金属化合物中の金属Ｍを、常法により別の遷移金属と交換することも可能である。また、例えばＲ１〜Ｒ６の何れかがＨである場合には、合成の任意の段階において、Ｈ以外の置換基を導入することができる。
【００６３】
また、遷移金属化合物を単離せず、配位子と金属化合物との反応溶液をそのまま重合に用いることもできる。
【００６４】
以上のような遷移金属化合物（Ａ）は、１種単独または２種以上組み合わせて用いられる。
［（B-1）  有機金属化合物  ］
本発明で用いられる（B-1）有機金属化合物として、具体的には特願２００２−３１１６８５記載の周期表第１、２族および第１２、１３族の有機金属化合物が用いられる。
［（B-2）  有機アルミニウムオキシ化合物  ］
本発明で用いられる（B-2）有機アルミニウムオキシ化合物として、従来公知のアルミノキサンであってもよく、また特開平２−７８６８７号公報に例示されているようなベンゼン不溶性の有機アルミニウムオキシ化合物であってもよい。
［（B-3）  遷移金属化合物（Ａ）と反応してイオン対を形成する化合物］
本発明で用いられる遷移金属化合物（Ａ）と反応してイオン対を形成する化合物（B-3）（以下、「イオン化イオン性化合物」という。）としては、特開平１−５０１９５０号公報、特開平１−５０２０３６号公報、特開平３−１７９００５号公報、特開平３−１７９００６号公報、特開平３−２０７７０３号公報、特開平３−２０７７０４号公報、ＵＳＰ−５３２１１０６号などに記載されたルイス酸、イオン性化合物、ボラン化合物およびカルボラン化合物などを挙げることができる。さらに、ヘテロポリ化合物およびイソポリ化合物も挙げることができる。
【００６５】
具体的には、特願２００２−３１１６８５記載のイオン化イオン性化合物が挙げられる。
【００６６】
本発明に係る遷移金属化合物（Ａ）を触媒とする場合、助触媒成分としてのメチルアルミノキサンなどの有機アルミニウムオキシ化合物（B-2）とを併用すると、オレフィン化合物に対して非常に高い重合活性を示す。また助触媒成分としてトリフェニルカルボニウムテトラキス（ペンタフルオロフェニル）ボレートなどのイオン化イオン性化合物（B-3）を用いると良好な活性で非常に分子量の高いオレフィン重合体が得られる。
【００６７】
本発明に係るオレフィンブロック共重合体の重合に用いるオレフィン重合触媒は（Ａ）前記（Ｉ）で表される遷移金属化合物を単独で用いても良いし、
（Ａ）前記（Ｉ）で表される遷移金属化合物と、
（Ｂ）（B-1）有機金属化合物、
（B-2）有機アルミニウムオキシ化合物、及び
（B-3）遷移金属化合物（Ａ）と反応してイオン対を形成する化合物
から選ばれる少なくとも一種の化合物とから形成されてもよく、この場合、これらの化合物は重合系内において
【００６８】
【化５】
0004781623.tif 000006
のような化合物が形成される。
（式中のＲ１〜Ｒ６、Ｍ、ｍ、ｎ、Ｘは（Ｉ）と同じであり、Ｙはいわゆる弱配位性のアニオンを示す。）
この式で金属ＭとＹの結合は共有結合していても良いし、イオン結合していても良い。式中のＲ１〜Ｒ６、Ｍ、ｍ、ｎ、Ｘの具体例は（Ｉ）と同じであり、Ｙの例としては、Ｃｈｅｍｉｃａｌ  Ｒｅｖｉｅｗ誌８８巻１４０５ページ（１９８８年）、Ｃｈｅｍｉｃａｌ  Ｒｅｖｉｅｗ誌９３巻９２７ページ（１９９３年）、ＷＯ９８／３０６１２  ６ページに記載の弱配位性アニオンが挙げられ、具体的には
ＡｌＲ４−（Ｒは一種でも二種以上でもよく、酸素原子、窒素原子、リン原子、水素原子、ハロゲン原子またはそれらを含有する置換基、及び脂肪族炭化水素基、芳香族炭化水素基、脂環族炭化水素基で酸素原子、窒素原子、リン原子、水素原子、ハロゲン原子を含有する置換基を有していてもよい）
ＢＲＲ４−（Ｒは一種でも二種以上でもよく、酸素原子、窒素原子、リン原子、
水素原子、ハロゲン原子またはそれらを含有する置換基、及び脂肪族炭化水素基、芳香族炭化水素基、脂環族炭化水素基で酸素原子、窒素原子、リン原子、水素原子、ハロゲン原子を含有する置換基を有していてもよい）
またはＰＦ６−、ＳｂＦ５−、トリフルオロメタンスルホネート、ｐ−トルエンスルホネート等が挙げられる。
【００６９】
また、本発明に係るオレフィン重合用触媒は、上記遷移金属化合物（Ａ）と、（B-1）有機金属化合物、（B-2）有機アルミニウムオキシ化合物、および（B-3）イオン化イオン性化合物から選ばれる少なくとも１種の化合物（Ｂ）とともに、必要に応じて後述するような担体（Ｃ）を用いることもできる。
［（Ｃ）  担体  ］
本発明で用いられる（Ｃ）担体は、無機または有機の化合物であって、顆粒状ないしは微粒子状の固体である。
【００７０】
具体的には、特願２００２−３１１６８５記載の無機または有機の化合物が挙げられる。
【００７１】
本発明に係るオレフィンブロック共重合体の重合に用いるオレフィン重合用触媒は、上記遷移金属化合物（Ａ）と、（B-1）有機金属化合物、（B-2）有機アルミニウムオキシ化合物、および（B-3）イオン化イオン性化合物から選ばれる少なくとも１種の化合物（Ｂ）、必要に応じて担体（Ｃ）と共に、必要に応じて後述するような特定の有機化合物成分（Ｄ）を含むこともできる。
［（Ｄ）  有機化合物成分  ］
本発明において、（Ｄ）有機化合物成分は、必要に応じて、重合性能および生成ポリマーの物性を向上させる目的で使用される。このような有機化合物としては、アルコール類、フェノール性化合物、カルボン酸、リン化合物およびスルホン酸塩等が挙げられるが、この限りではない。
【００７２】
具体的には、特願２００２−３１１６８５記載の有機化合物が挙げられる。
【００７３】
図１および図２に、本発明に係るオレフィン重合用触媒の調製工程を示す。
【００７４】
重合の際には、各成分の使用法、添加順序は任意に選ばれるが、以下のような方法が例示される。
（１）成分（Ａ）を単独で重合器に添加する方法。
（２）成分（Ａ）および成分（Ｂ）を任意の順序で重合器に添加する方法。
（３）成分（Ａ）を担体（Ｃ）に担持した触媒成分、成分（Ｂ）を任意の順序で重合器に添加する方法。
（４）成分（Ｂ）を担体（Ｃ）に担持した触媒成分、成分（Ａ）を任意の順序で重合器に添加する方法。
（５）成分（Ａ）と成分（Ｂ）とを担体（Ｃ）に担持した触媒成分を重合器に添加する方法。
【００７５】
上記（２）〜（５）の各方法においては、各触媒成分の少なくとも２つ以上は予め接触されていてもよい。
【００７６】
成分（Ｂ）が担持されている上記（４）（５）の各方法においては、必要に応じて担持されていない成分（Ｂ）を、任意の順序で添加してもよい。この場合成分（Ｂ）は、同一でも異なっていてもよい。
【００７７】
また、上記の成分（Ｃ）に成分（Ａ）が担持された固体触媒成分、成分（Ｃ）に成分（Ａ）および成分（Ｂ）が担持された固体触媒成分は、オレフィンが予備重合されていてもよく、予備重合された固体触媒成分上に、さらに、触媒成分が担持されていてもよい。
【００７８】
本発明に係るオレフィンブロック共重合体は、上記のようなオレフィン重合用触媒の存在下に、（ａ）エチレンから得られる重合体ブロックの重合、次いで、（ｂ）エチレンと、炭素原子数４〜１２のα−オレフィンから得られるランダム共重合体ブロックの共重合をすることにより得られる。
【００７９】
また、本発明に係るオレフィンブロック共重合体の重合は、（ｂ）エチレンと、炭素原子数４〜１２のα−オレフィンから得られるランダム共重合体ブロック、次いで、（ａ）エチレンから得られる重合体ブロックの重合、次いで、（ｂ）エチレンと、炭素原子数４〜１２のα−オレフィンから得られるランダム共重合体ブロックの共重合の順番で実施してもよい。
【００８０】
本発明では、重合は溶解重合、懸濁重合などの液相重合法または気相重合法のいずれにおいても実施できる。
【００８１】
液相重合法において用いられる不活性炭化水素媒体として具体的には、プロパン、ブタン、ペンタン、ヘキサン、ヘプタン、オクタン、デカン、ドデカン、灯油などの脂肪族炭化水素；シクロペンタン、シクロヘキサン、メチルシクロペンタンなどの脂環族炭化水素；ベンゼン、トルエン、キシレンなどの芳香族炭化水素；エチレンクロリド、クロルベンゼン、ジクロロメタンなどのハロゲン化炭化水素またはこれらの混合物などを挙げることができ、オレフィン自身を溶媒として用いることもできる。
【００８２】
上記のようなオレフィン重合用触媒を用いて、オレフィンの重合を行うに際して、成分（Ａ）は、反応容積１リットル当り、通常１０−１２〜１０−２モル、好ましくは１０−１０〜１０−３モルになるような量で用いられる。
【００８３】
成分（B-1）は、成分（B-1）と、成分（Ａ）中の全遷移金属原子（Ｍ）とのモル比〔（B-1）／Ｍ〕が、通常０．０１〜１０００００、好ましくは０．０５〜５００００となるような量で用いられる。成分（B-2）は、成分（B-2）中のアルミニウム原子と、成分（Ａ）中の遷移金属原子（Ｍ）とのモル比〔（B-2）／Ｍ〕が、通常１０〜５０００００、好ましくは２０〜１０００００となるような量で用いられる。成分（B-3）は、成分（B-3）と、成分（Ａ中の遷移金属原子（Ｍ）とのモル比〔（B-3）／Ｍ〕が、通常１〜１０、好ましくは１〜５となるような量で用いられる。
【００８４】
成分（Ｄ）は、成分（Ｂ）が成分（B-1）の場合には、モル比〔（Ｄ）／（B-1）〕が通常０．０１〜１０、好ましくは０．１〜５となるような量で、成分（Ｂ）が成分（B-2）の場合には、モル比〔（Ｄ）／（B-2）〕が通常０．００１〜２、好ましくは０．００５〜１となるような量で、成分（Ｂ）が成分（B-3）の場合には、モル比〔（Ｄ）／（B-3）〕が通常０．０１〜１０、好ましくは０．１〜５となるような量で用いられる。
【００８５】
また、このようなオレフィン重合用触媒を用いたオレフィンの重合温度は、通常−５０〜＋２００℃、好ましくは０〜１７０℃の範囲である。重合圧力は、通常常圧〜１００ｋｇ／ｃｍ２、好ましくは常圧〜５０ｋｇ／ｃｍ２の条件下であり、重合反応は、回分式、半連続式、連続式のいずれの方法においても行うことができる。
【００８６】
以下、実施例に基づいて本発明をさらに具体的に説明するが、本発明はこれら実施例に限定されるものではない。
【００８７】
なお、本実施例において、得られた共重合体のＭｎ（数平均分子量）およびＭｗ／Ｍｎ（分子量分布）は、ＧＰＣ（ゲルパーミエーションクロマトグラフィー）を用い、オルトジクロロベンゼン溶媒で、１４０℃で測定した。得られた共重合体の分子量は、ポリスチレン換算の分子量をユニバーサル法によりポリエチレン換算値に変換した。また、得られたポリマーの融点は示差熱分析装置（ＤＳＣ）を用いて窒素気流下、１０℃／ｍｉｎの昇温条件で測定した。
【実施例１】
【００８８】
充分に窒素置換した内容積５００ｍｌのガラス製オートクレーブにトルエン２５０ｍｌを入れ、一旦液相および気相をエチレンで飽和し、次いで気相のみを窒素置換した。メチルアルミノキサンをアルミニウム原子換算で２．５ｍｍｏｌ、引き続き、チタン化合物（１；合成例は特願２００２−３１１６８５に記載）を０．０２ｍｍｏｌを加え重合を開始した。２５℃で５分間反応させ完全に消費した後に、１−ヘキセン１０ｍｌを加え、エチレンガス（５０リットル／ｈ）を吹き込みながら５分間反応させた。少量のメタノールを加えて反応を停止し、少量の塩酸を含むメタノール１リットルに反応物を加えて共重合体を析出させた。共重合体を濾過しメタノールで洗浄後、１３０℃にて１０時間減圧乾燥して共重合体２．１９３ｇを得た。得られた共重合体のＭｎ（数平均分子量）は８０，０００であり、Ｍｗ／Ｍｎ（分子量分布）は１．２６であり、ＩＲで測定した１−ヘキセン含量は６．０モル％であった。分子量および全共重合体中の１−ヘキセン含量から計算した第二ブロック成分（エチレン・１−ヘキセン共重合体部分）の１−ヘキセン含量は１０．４モル％であった。重合条件および結果を（表１）に示す。
【００８９】
【化６】
0004781623.tif 000007
【００９０】
［実施例２〜３］
実施例１において、重合時間およびモノマーを（表１）に記載のように変えたこと以外は、同様にして重合を行った。重合条件および結果を（表１）に示す。
【００９１】
【表１】
0004781623.tif 000008